"ビニル芳香族モノマーの重合を抑制する方法であって、A次式のキノンメチド誘導体式中、R1及びR2は独立にH、C4-C18アルキル、C5-C12シクロアルキル又はC7-C15フェニルアルキルであり、R3は、アリール又はC1-C6アルキル、アルコキシ、ヒドロキシ、ニトロ、アミノ、カルボキシ又はこれらの混合物で置換されたアリールであると、B次式のフェノール化合物式中、R4及びR5は、同一でも異なるものでもよく、C1-C20アルキル、C1-C30アルカリール及び置換C1-C30アルカリールから選択され、R6は、存在する場合、C1-C20アルキル、チオフェノール、置換チオフェノール、C1-C40アルカン酸エステル、C1-C30アルカリール、置換C1-C30アルカリール、C1-C6アルキルアミノ、C1-C6アルコキシ、アミン、多核アリール及び置換多核アリールから選択されるとを含有する有効な重合抑制量の組成物をビニル芳香族モノマーに添加する工程を含む方法。A/Bの重量比が約90/10~約10/90である、請求項1記載の方法。前記キノンメチド誘導体Aが2,6-ジ-t-ブチル-4-ベンジリデンシクロヘキサ-2,5-ジエノンである、請求項2記載の方法。前記フェノール化合物Bが2,6-ジ-t-ブチルフェノールである、請求項3記載の方法。ビニル芳香族モノマーを基準にして合計約1~10000ppmのA及びBをビニル芳香族モノマーに接触させる、請求項4記載の方法。ビニル芳香族モノマーがスチレンモノマーを含む、請求項5記載の方法。A/Bの重量比が約70/30である、請求項5記載の方法。さらに、スチレンモノマーを加熱する工程を含む、請求項7記載の方法。さらに、スチレンモノマーを蒸留して不純物を除去する工程を含む、請求項7記載の方法。ビニル芳香族モノマー重合防止組成物であって、液体担体と、該液体担体に溶解又は分散したA次式のキノンメチド誘導体式中、R1及びR2は独立にH、C4-C18アルキル、C5-C12シクロアルキル又はC7-C15フェニルアルキルであり、R3は、アリール又はC1-C6アルキル、アルコキシ、ヒドロキシ、ニトロ、アミノ、カルボキシ又はこれらの混合物で置換されたアリールである、及びB次式のフェノール化合物式中、R4及びR5は同一でも異なるものでもよく、C1-C20アルキル、C1-C30アルカリール及び置換C1-C30アルカリールから選択され、R6は、存在する場合、C1-C20アルキル、チオフェノール、置換チオフェノール、C1-C40アルカン酸エステル、C1-C30アルカリール、置換C1-C30アルカリール、C1-C6アルキルアミノ、C1-C6アルコキシ、アミン、多核アリール及び置換多核アリールから選択されるとを含有するビニル芳香族モノマー重合防止組成物。A及びBが重量比約90/10~約10/90で存在する、請求項10記載のビニル芳香族モノマー重合防止組成物。Aキノンメチド誘導体が2,6-ジ-t-ブチル-4-ベンジリデンシクロヘキサ-2,5-ジエノンである、請求項11記載のビニル芳香族モノマー重合防止組成物。Bフェノール化合物が2,6-ジ-t-ブチルフェノールである、請求項12記載のビニル芳香族モノマー重合防止組成物。液体担体が非極性有機溶剤を含み、A及びBの両方が前記溶剤に溶解している、請求項12記載のビニル芳香族モノマー重合防止組成物。非極性有機溶剤が重質芳香族ナフサ又はキシレンを含む、請求項14記載のビニル芳香族モノマー重合防止組成物。さらに、スチレンモノマーを含有する、請求項10記載のビニル芳香族モノマー重合防止組成物。本発明の目的は、スチレンモノマー、具体的にはエチルベンゼンなどのビニル芳香族モノマーの重合を抑制する方法及び組成物を提供することである。本発明の一態様に係る方法では、有効な重合抑制量の複合処理剤をモノマー媒体に添加する。複合処理剤は、Aキノンメチド誘導体及びBフェノール化合物を含有する。ビニル芳香族モノマーを基準にして合計約1~10000ppmのA及びBを所要のビニル芳香族モノマーに接触させる。本発明の一実施形態の方法では、モノマーを加熱し、本発明の別の実施形態では、モノマーを蒸留して不純物を除去することができる。本発明の別の態様では、液体担体と、該液体担体に溶解又は分散したAキノンメチド誘導体及びBフェノール化合物とを含むビニル芳香族モノマー重合防止組成物を提供する。一実施形態では、キノンメチド誘導体は2,6-ジ-t-ブチル-4-ベンジリデンシクロヘキサ-2,5-ジエノンである。本発明の別の実施形態では、フェノール化合物は2,6-ジ-t-ブチルフェノールである。他の実施形態では、非極性有機溶剤などの液体担体を用意し、AとBとの複合処理剤を液体担体に溶解又は分散させる。本発明では、Aキノンメチド誘導体及びBフェノール化合物の両方を併用してスチレンなどのビニル芳香族モノマーの重合を抑制する。キノンメチド誘導体は一般に次式のものである。R1及びR2は独立に、H、C4-C18アルキル、C5-C12シクロアルキル又はC7-C15フェニルアルキルである。好ましくは、R1及びR2はt-ブチル、t-アミル、t-オクチル、シクロヘキシル、α-メチルベンジル又はα,α-ジメチルベンジルであり、t-ブチル、t-アミル又はt-オクチルが最も好ましい。R3は、好ましくは、アリール又はC1-C6アルキル、アルコキシ、ヒドロキシ、ニトロ、アミノ、カルボキシもしくはこれらの混合物で置換されたアリールである。これらの化合物の製造手段は米国特許第4032547号に記載されており、その開示内容は援用によって本明細書の内容の一部をなす。好ましくは、キノンメチド誘導体は2,6-ジ-t-ブチル-4-ベンジリデンシクロヘキサ-2,5-ジエノンであることが好ましい。用いることができるBフェノール化合物は一般に次式のものである。式中、R4及びR5は、同一でも異なるものでもよく、C1-C20アルキル、C1-C30アルカリール及び置換C1-C30アルカリールから選択され、R6は、存在する場合、C1-C20アルキル、チオフェノール、置換チオフェノール、C1-C40アルカン酸エステル、C1-C30アルカリール、置換C1-C30アルカリール、C1-C6アルキルアミノ、C1-C6アルコキシ、アミン、多核アリール及び置換多核アリールから選択される。現時点で好ましいBフェノール化合物は2,6-ジ-t-ブチルフェノールである。フェノールの例には、2,6-ジプロピルフェノール、2,6-ジエチルフェノール及び2,6-ジメチルフェノールがある。上記式でR4、R5及びR6がすべて存在するヒンダードフェノール類も例として挙げることができる。これらには、2,6-ジ-t-ブチル-4-メチルフェノール、4,4’-チオビス6-t-ブチル-2-メチルフェノール、3-3’,5’-ジ-t-ブチル-4’-ヒドロキシフェニルプロピオン酸オクタデシル、4,4’-メチレンビス2,6-ジ-t-ブチルフェノール、1,3,5-トリメチル-2,4,6-トリス3,5-ジ-t-ブチル-4-ヒドロキシベンジルベンゼン、2,6-ジ-t-ブチル-α-ジメチルアミノ-p-クレゾール、2,6-ジ-t-ブチル-4-s-ブチルフェノール、2,2’-メチレンビス4-エチル-6-t-ブチルフェノール、2,2’-メチレンビス4-メチル-6-t-ブチルフェノール、2,2’-メチレンビス6-1-メチルシクロヘキシル-p-クレゾール及び2,2’-メチレンビス4-メチル-6-シクロヘキシルフェノールが挙げられる。本発明の組成物は、プロセス条件下でビニル芳香族モノマーの重合の抑制に有効である。これらのプロセス条件には、製造、精製、蒸留、真空蒸留プロセス条件などがあるが、これらに限らない。例えば、スチレンは通例95°C~125°Cの温度で処理される。本発明の組成物は、この温度範囲でのスチレンの重合の抑制に有効である。本発明の組成物で処理されるビニル芳香族モノマーとしては、スチレン、ブロモスチレン、ジビニルベンゼン及びα-メチルスチレンが挙げられるが、これらに限らない。本発明の組成物は特に、スチレンモノマーの重合の抑制に有効である。本発明の方法で用いるAキノンメチド誘導体及びBフェノール化合物の総量は、ビニル芳香族モノマーの重合を抑制するのに十分な量である。この量は、ビニル芳香族モノマーが施されるプロセスの条件、系中の不純物及び系の温度に応じて異なる。プロセス温度が高くなったり、モノマー汚染が多くなったりすると、より多量の抑制組成物が必要である。本発明では、用語有効な抑制量は、ビニル芳香族モノマーの重合の抑制に有効である量を示す。この量は、キノンメチド誘導体及びフェノール化合物が合計でモノマーに対して約1~約10000ppmの範囲となることが好ましい。この量は、モノマーに対して約1~1000ppmの範囲となることがさらに好ましい。したがって、同等の処理剤レベルで評価した場合、どちらかの化合物を単独に用いて得られるビニル芳香族モノマー重合抑制処理剤よりも有効である重合抑制処理剤を製造することが可能である。成分間でのこの相乗作用又は増加活性は、各成分の濃度を下げることを可能にし、匹敵するレベルの重合抑制を達成しながらも、特に高温で必要とされる重合抑制剤の総量を低減することができる。したがって、キノンメチド誘導体/フェノール化合物の重量比は通常、約90/10~約10/90の範囲である。最も好ましくは、重量比約70/30である。本発明の組成物は、独立の個々の成分として或いは成分の組合せとして任意の従来法によって、プロセス系の任意の時点でビニル芳香族モノマーに導入することができる。本発明の組成物は、分散として又は適当な液体担体や溶剤を用いた溶液としてビニル芳香族モノマーに添加できる。本組成物の個々の成分及び処理するビニル芳香族モノマーと相溶性であればどのような溶剤でも用いることができる。抑制剤が添加されるモノマーに抑制剤を溶解してモノマーに余分な不純物が導入されるのを回避することが望ましい場合も多い。液体担体の例には、重質芳香族ナフサ、キシレンなどの非極性有機溶剤がある。本発明の方法は、プロセス装置、例えばスチレンモノマーの単離及び精製プロセスに用いる装置の、モノマーの重合によるファウリング汚染を制御することができる。本発明は、スチレンモノマー即ち、エチルベンゼンの製造及びプロセス例えば、熱使用時に用いるプロセス用重合抑制剤として並びに貯蔵及び取り扱い時の重合を抑制するためにスチレンモノマーに配合する製品用重合抑制剤としての両方に用いることができる。本発明を実施例について以下に説明する。実施例は本発明の例示のためのものであり、いかなる意味でも本発明を制限するものではない。以下の手順を用いてポリマー形成を比較することにより、QMキノンメチドと2,6-ジ-t-ブチルフェノールとの複合処理剤が115~120°Cでのスチレンの熱重合に与える効果を評価した。Arガス入口、水冷冷却器及び試料出口を備えた250mlの丸底フラスコに110mlのスチレン及び候補の重合抑制剤600ppmw/vを仕込んだ。フラスコをArで10分間パージした。その後、フラスコを115~120°Cにサーモスタット制御した油浴に浸し、Arで連続的にパージしながら加熱した。温度が115°Cに達したら、ストップウォッチを始動し、その時点を0時間とした。4時間以下の様々な時間間隔で約5mlの試料をフラスコから取り出し、正確に測定し、約40mlのメタノール中に注いでスチレンポリマーを沈澱させた。沈澱ポリスチレンを使用前に秤量したガスメンブレンフィルターで濾過した。ポリマーを100°Cで乾燥し、秤量した。スチレン重合の結果を表1に示す。本発明の特定の実施形態について示し、説明したが、これら並びに特許請求の範囲に規定された本発明の要旨から逸脱することなくなされた改変又は変更も本発明に含まれるものとする。"